(57)【要約】  抄紙のウェットエンドにおいて、増強剤として使用するための組成物であって、表面改質された非木質系植物繊維、及びデンプン成分、を含む、組成物。【特許請求の範囲】
【請求項１】
抄紙のウェットエンドにおいて、増強剤として使用するための組成物であって、表面改質された非木質系植物繊維、及びデンプン成分を含む、組成物。
【請求項２】
前記デンプン成分の少なくとも一部が、前記植物繊維と連結されていることを特徴とする、請求項１に記載の組成物。
【請求項３】
前記表面改質された植物繊維が、アニオン性であり、好ましくはアニオン度が１０〜２０００μｅｑ／ｇであることを特徴とする、請求項１又は２に記載の組成物。
【請求項４】
前記表面改質された植物繊維が、穀類繊維、種子繊維、豆繊維、果実繊維、藻類繊維、及びこれらの２つ以上の混合物、からなる群から選択されることを特徴とする、請求項１〜３のいずれか一項に記載の組成物。
【請求項５】
前記植物繊維が、粉砕、加熱処理、化学的改質、コーティング、及びこれらのいずれかの組み合わせ、からなる群から選択される方法により表面改質されることを特徴とする、請求項１〜４のいずれか一項に記載の組成物。
【請求項６】
前記表面改質された植物繊維が、平均粒径３０〜５００μｍを有することを特徴とする、請求項１〜５のいずれか一項に記載の組成物。
【請求項７】
前記デンプン成分が、カチオン性又はアニオン性デンプン成分から選択されることを特徴とする、請求項１〜６のいずれか一項に記載の組成物。
【請求項８】
前記デンプン成分が、冷水溶解性であることを特徴とする、請求項１〜７のいずれか一項に記載の組成物。
【請求項９】
請求項１〜８のいずれか一項に記載の組成物を製造する方法。
【請求項１０】
（ａ）植物繊維及びデンプン成分を含む組成物を用意する工程、及び
（ｂ）少なくとも前記植物繊維を表面改質する工程、を含むことを特徴とする、請求項９に記載の方法。
【請求項１１】
（ａ）植物繊維を含む組成物を用意する工程、
（ｂ）前記植物繊維を表面改質する工程、及び
（ｃ）前記改質された植物繊維組成物をデンプン成分と混合する工程、を含むことを特徴とする、請求項９に記載の方法。
【請求項１２】
（ａ）請求項１〜８のいずれか一項に記載の組成物、又は請求項９〜１１のいずれか一項により得ることのできる組成物を、セルロースパルプ、好ましくは再生セルロース繊維を含むセルロースパルプと接触させる工程、
（ｂ）工程（ａ）で得られたパルプから紙製品を製造する工程、を含むことを特徴とする、紙製品の製造方法。
【請求項１３】
請求項１２に記載の方法により得ることのできる紙製品。
【請求項１４】
表面改質された非木質系植物繊維、及びセルロース繊維を１：５００〜１：４の重量比で含む、請求項１３に記載の紙製品。
【請求項１５】
紙、好ましくは再生セルロース繊維を含む紙、及び／又は導電率が４ｍＳ／ｃｍ超になるよう製造された紙の乾燥強度を増強させるための、表面改質された非木質系植物繊維及びデンプン成分を含む組成物の使用法。
【発明の詳細な説明】
【技術分野】
【０００１】
本発明は、抄紙の際にウェットエンドで使用するための新規組成物に関する。特に、デンプン及び非木質系植物繊維の両方を含む組成物、並びに紙製品の乾燥強度を増強させる際のそれらの使用に関する。
【背景技術】
【０００２】
抄紙中には、セルロースが水と混合され、パルプ化されて、スラリー（又は「セルロースパルプ」）が形成される。次にスラリーにはスクリーンを行い、セルロース繊維を集め、紙ウェブを製造する。過剰な液体は濾水させる。この工程は、抄紙の「ウェットエンド」と呼ばれる。次に、ウェブにプレスパートを通過させて更に含水量を低下させた後に、典型的には蒸気加熱式又は油加熱式乾燥シリンダを使用して乾燥工程を行う。次に、乾燥させた紙ウェブにはサイズ剤組成物を含浸させ、又はコーティングした後、寸法に裁断することができる。
【０００３】
最終的な紙製品の強度は、例えば、サイズ剤組成物又はコーティング組成物の用途及び性質、ウェットエンド添加剤の用途及び性質、並びに当然のことながら、パルプ自体の性質などの、数多くの因子によって決まる。典型的には、木質のバージンパルプから製造される紙は、再生紙から得られるパルプから製造される紙よりも強度が高い。実際のところ、紙製品の強度は再パルプ化サイクル毎に減少する。同時に、製紙業界には、環境上の理由及びコスト上の理由の両方から、再生紙の使用を拡大させるように求める圧力が存在する。したがって、再生材料を含有している紙製品の乾燥強度を増強させることが−あるいは少なくとも維持させることが求められていることは明らかである。
【０００４】
１つの可能性のある解決策としては、抄紙工程のウェットエンドでの乾燥紙力増強剤の使用が挙げられる。ウェットエンドにおいて使用される乾燥紙力増強剤は、典型的にはカチオンデンプンから構成される。カチオンデンプンは、通常、パルプ中でアニオン性セルロース繊維と相互作用し、複合体マトリックスを形成することで紙ウェブを強化する。残念なことに、このようなカチオンデンプンは、再生材料と組み合わせて使用した場合に効力が低くなることが判明している。実際のところ、再生材料は高濃度のアニオントラッシュを含有しており、このようなトラッシュによりカチオンデンプンが優先的に「飽和」されてしまい、カチオン性デンプンとアニオン性セルロース繊維との相互作用が制限されてしまうことになるものと考えられる。クローズド化させた工程での抄紙では、これらのトラッシュは、アニオン性繊維とカチオン性デンプンとの間に静電相互作用をもたらす塩と共に堆積することになる。結果として、カチオン性デンプンを再生材料と組み合わせて使用すると、乾燥強度を効率的に増強させる性能に劣ることになる。
【０００５】
これまでに、代替となる数多くの合成デンプン系増強剤が提案されている。例えば、そのような剤としては、ポリアクリルアミド及びポリビニルアミンが挙げられ、これらの剤は、再生材料と組み合わせて使用した場合でさえもより高効率である。残念なことに、これらの剤は、非常に高価でもあり、かつ環境的な観点から望ましくないものとも考えられる。
【発明の概要】
【発明が解決しようとする課題】
【０００６】
したがって、当該技術分野では、再生パルプ材料を含有させた場合でさえも、及び工程をクローズド化させて製造した場合でさえも、抄紙のウェットエンドで使用することで紙製品の乾燥強度を維持又は更には増強することのできる、天然由来の添加剤の開発が必要とされていることは明らかである。本発明はこのような添加剤を提供する。
【課題を解決するための手段】
【０００７】
本発明の第１の態様によると、抄紙のウェットエンドにおいて増強剤として使用するための組成物が提供され、組成物は、表面改質された非木質系植物繊維、及びデンプン成分を含み、植物繊維及びデンプン成分は好ましくは連結される。
【０００８】
本発明の更なる態様によると、上記組成物の製造方法、並びにこのような組成物を用い紙製品を製造する方法、が提供される。このような工程により得られる紙製品が、本発明の他の態様において提供される。
【０００９】
本発明の更なる態様によると、紙、好ましくは再生材料を含む紙及び／又は４ｍＳ／ｃｍ超の導電率をもつよう製造された紙の乾燥強度を増強させるための、表面改質された非木質系植物繊維の使用法が提供される。
【発明を実施するための形態】
【００１０】
本発明は、抄紙のウェットエンドにおいて、増強剤として使用するための組成物を提供し、組成物は、表面改質された非木質系植物繊維、及びデンプン成分を含む。
【００１１】
植物繊維
本明細書で使用するとき、用語「非木質系植物繊維」は、木質に由来するものではない任意の繊維材料を指し、ここで「木質」は、一般的な辞書に記載される定義を有するものであると解釈される（すなわち、大部分が木の幹及び枝から構成される、硬質で、繊維性の物質である）。好適な非木質系植物繊維の例（本明細書においては単純に「植物繊維」）は、当業者には明白であろう。好適な非木質系植物繊維の例としては、限定するものではないが、穀類繊維、種子繊維、豆繊維、果実繊維、藻類繊維及びこれらのものの２つ又はそれ以上の混合物が挙げられる。
【００１２】
植物繊維は、このような形態で、すなわち繊維材料の形態で提供され得る。好適な繊維材料の例としては、例えば、穀物ふすま（例えば、小麦ふすま）、野菜のさや（大豆のさや及び／又はえんどう豆のさやなど）、バガス、トウモロコシ茎葉、わら、スィッチグラス、柑橘類の繊維（柑橘類パルプ繊維など）、海藻残渣及びこれらのものの２つ又はそれ以上の混合物が挙げられる。繊維材料は、好ましくは、乾燥重量に基づき少なくとも５０重量％、より好ましくは少なくとも７５重量％が繊維からなる。特定の繊維材料には、タンパク質又はデンプンなどの非繊維性の要素が含まれていてもよい。一例として、大豆のさやは、繊維成分に加えて、典型的には約１０重量％のタンパク質と、約２０重量％のデンプンとを含む。したがって、少なくとも１つの実施形態によると、繊維材料は、乾燥重量に基づき約５０〜８５重量％の繊維を含むことになる。
【００１３】
植物繊維は、好ましくはアニオン性のものである（すなわち、好ましくは負の正味電荷を有する）。特定の実施形態によると、０〜−３０ｍＶ、好ましくは−１〜−２０ｍＶ、より好ましくは−１〜−１５ｍＶの連続するゼータ電位（ＳＺＰ）を有する。別の実施形態によると、好ましくは１０〜２０００μｇ／ｇ、より好ましくは１００〜１０００μｅｑ／ｇのアニオン性を有する（ｐＨ７下で乾燥材料１ｇあたりに示される）。
【００１４】
植物繊維は、有利には、セルロースパルプ中でセルロース繊維と（機械的に又は静電的に）相互作用する能力が増大するよう表面改質されている。ほんの一例として、繊維は、全体的に又は特定の表面領域を改質されていてよい。
【００１５】
当業者には認識される通り、用語「表面改質」又は「表面改質された」は、繊維の表面にのみ作用を及ぼす改質に制限されるものではない。実際のところ、改質は、繊維のその他の特性（例えば内部構造）を変化させることによってもたらされ得る。例えば、粉砕、加熱処理（例えば、クッキング及び／又は押し出し）、化学的な改質又はこれらのいずれかの組み合わせによっても表面改質は得られる。したがって、特定の実施形態によると、粉末又は薄片の形態で植物繊維が提供されてもよい。
【００１６】
本発明の組成物には、デンプン成分も含まれる。
【００１７】
デンプン成分
理論に束縛されるものではないが、デンプン成分は、セルロースパルプに対する植物繊維の相互作用能を増強させ、ほぼ、植物繊維及びセルロース繊維の接着剤として作用するものと考えられる。
【００１８】
本明細書で使用するとき、用語「デンプン成分」は、１つ以上の天然のデンプン、１つ以上の改質デンプン、１つ以上のデンプン誘導体（デキストリンなど）、又はこれらの混合物を指す。デンプン成分は、任意の種類のデンプン又は任意のデンプン源に由来するものであってよい。例えば、デンプン成分は、ろう様及び／又は非ろう様のデンプンを含んでよく、及び小麦、トウモロコシ、ジャガイモ、タピオカ、エンドウ又は任意のその他の利用可能なデンプン資源、及びこれらの混合物に由来するものであってよい。
【００１９】
デンプン成分には、化学的、酵素的及び／又は熱的改質などの１つ又はそれ以上の改質を行ってもよい。したがって、デンプン成分は、例えば、１つ又はそれ以上の架橋、エーテル化、エステル化、ヒドロキシプロピル化、及び／又は加水分解（ｔｈｉｎｎｅｄ）デンプンを含み得る。好ましくは、デンプン成分は、アニオン性又はカチオン性であってよく、すなわち、負の正味電荷又は正の正味電荷を有する。より好ましくは、デンプン成分はカチオン性である。特定の実施形態によると、デンプン成分は、１つ又はそれ以上のカチオンデンプンからなる。
【００２０】
１つの有望な実施形態によると、一部の又はすべてのデンプン成分は、繊維材料の一部として提供され得る。上記のように、植物繊維は、デンプンなどの特定の非繊維性の要素を含有し得る繊維材料の形態で提供されてよい。小麦の加工から回収される副産物の繊維には、例えば、最大で５０重量％のデンプンが含有され得る。植物繊維の資源として、このような副産物からの繊維を使用する場合、任意のデンプンを追加して組成物に加える（又はほんの少量のデンプンを加える）必要はない。
【００２１】
デンプン成分は、好ましくは「活性化」され、すなわち、冷水（すなわち、約２０〜２５℃）中で分散体を形成し得る。好ましくは、デンプン成分は可溶化され、すなわち、安定なコロイド分散体を形成する（又は形成することができる）。このような状態は、例えば、クッキング（加熱処理、蒸気処理など）により、加水分解処理（ｔｈｉｎｎｉｎｇ）（例えば、酸による）により、押し出し処理により、α化により、ロール乾燥により、又はこれらの何らかの処理の組み合わせにより得ることができる。１つの有望な実施形態によると、１つ又はそれ以上のデンプン成分は、１つ又はそれ以上の冷水可溶性カチオンデンプンを含み得る。
【００２２】
使用時に、本発明の組成物は、好ましくは、組成物の総乾燥重量に基づき、１〜９０重量％、好ましくは１〜５０重量％、より好ましくは５〜３０重量％、例えば、２０〜２５重量％のデンプン成分を含み得る。理想的には、組成物は、乾燥重量に基づき１：２０〜２０：１比、好ましくは１：１〜１０：１比で植物繊維及びデンプン成分を含む。
【００２３】
好ましくは、デンプン成分及び非木質系植物繊維は連結される。本明細書で使用するとき、用語「連結」は、吸収作用、静電相互作用、化学結合又は任意の他の手段のいずれかを介し、一部又はすべての植物繊維の表面で少なくとも一部のデンプン成分を保持させる、直接的又は間接的な連結を指し得る。好ましい実施形態では、少なくとも一部のカチオン性デンプン成分は、直接的な静電結合によりアニオン性植物繊維と連結され得る。あるいは、アニオン性デンプンは、カチオン性の架橋によりアニオン性植物繊維と連結させることもできる（例えば、カルシウム又はアルミニウムなどのカチオン性の三価又は二価の金属イオン、あるいはカチオン性デンプン）。
【００２４】
有利には、本発明の組成物は、総乾燥重量に基づき、最大で１００重量％の植物繊維及びデンプン成分を含み得る。好ましくは、総乾燥重量に基づき、８０〜１００重量％、より好ましくは９０〜１００重量％の植物繊維及びデンプン成分が含まれ得る。
【００２５】
その他の任意成分
本発明の組成物には、更に、１つ又はそれ以上の任意成分を含ませてもよい。これらは、好ましくは、当業者に周知のウェットエンド添加剤から選択される。このようなウェットエンド添加剤としては、例えば、硬化剤、流動性改良剤、潤滑剤、消泡剤、剥離剤、蛍光増白剤、保存料、黄変防止剤、紫外線吸収剤、抗酸化物質、不溶化剤、帯電防止剤、ｐＨ調整剤、耐水化剤、湿潤強度増強剤、サイズ剤、脱水助剤、グリース及び耐油剤、並びにこれらの２つ又はそれ以上の組み合わせが挙げられる。
【００２６】
含有させる場合、これらの各添加剤の添加量は、標準的な手法により、及び最終的な紙製品に所望される特性を考慮して決定される。有利なことに、本発明の組成物には、任意の合成乾燥紙力増強剤を含有させる必要はなく、したがって好ましくは全く含有しない。実際には、本発明の組成物は、好ましくは、総乾燥重量に基づき、好ましくは５重量％未満、好ましくは２％重量未満、より好ましくは１重量％未満の任意の合成添加剤を含有し、ここで言う「合成添加剤」は、ポリアクリルアミド、ポリビニルアミン、メラミン樹脂、及び尿素ホルムアルデヒド樹脂などの非天然に生じる化学添加剤を指すものとして理解される。
【００２７】
本発明の組成物は、好ましくは、粉末形態で提供される。あるいは、スラリー形態で、又は水性組成物の形態で提供されてもよい。このような場合、組成物の総重量に基づき、１０重量％〜９８重量％、好ましくは５０重量％〜９８重量％、より好ましくは７０重量％〜９５重量％の総乾燥成分を含み得る。
【００２８】
増強剤
本発明の組成物は、増強剤としての使用が意図される。特に、紙製品の製造に使用した場合に、本発明の増強剤は、製品の乾燥強度を維持すること又は増強することができる（例えば、一般的なＣＭＴ、ＳＣＴ及び／又はＢｕｒｓｔ試験により測定される）。本発明の組成物は良好な又は改善された湿潤強度をもたらすとも考えられ、すなわち、以下に、より詳細に記載される通り、抄紙工程において、湿潤紙ウェブに良好な又は改善された強度をもたらす。
【００２９】
有利には、本発明の組成物は、再生材料を含有している紙製品の、湿潤及び／又は乾燥強度を、カチオン性デンプンのみを使用した場合と比較して増強させるために使用することもできる。本発明の組成物は、ポリアクリルアミド及び／又はポリビニルアミンなどの合成剤と少なくとも同等の性能を発揮するものと考えられる。本発明の組成物は、導電率が４ｍＳ／ｃｍ超の紙製品の湿潤及び／又は乾燥強度を増強させるために使用することもできる。
【００３０】
本発明の組成物の更なる利点としては、保持性（ウェブ上でのセルロース繊維の保持）又は脱水性（紙パルプからの水の除去のしやすさ）などの、製紙工程に関係する重要な特性に害をなさないという点が挙げられる。一部の例では、本発明の組成物は、これらの特性を改善し得る（すなわち、保水性を増大させる及び脱水性を増大させる）とさえ考えられる。
【００３１】
組成物の製造方法
本発明は、更に、上記組成物の製造方法を提供する。特に、本発明は、抄紙のウェットエンドにおいて増強剤として使用するための組成物の製造方法を提供し、製造方法は、
（ａ）植物繊維及びデンプン成分を含む組成物を用意する工程、及び
（ｂ）少なくとも植物繊維を表面改質する工程、
あるいは：
（ａ）植物繊維を含む組成物を用意する工程、
（ｂ）植物繊維を表面改質する工程、及び
（ｃ）改質した植物繊維組成物をデンプン成分と混合する工程、を含む。
【００３２】
デンプン成分がカチオン性又はアニオン性であることが望まれる又は意図される場合、デンプン成分のカチオン化又はアニオン化は、植物繊維との接触前又は接触中に実施され得る。したがって、例えば、デンプン成分がカチオン性であることが望まれる場合、本発明の方法は、次の工程を含み得る：
（ａ）植物繊維及びデンプン成分を含む組成物を用意する工程、
（ｂ）少なくとも植物繊維を表面改質する工程、及び
（ｃ）デンプン成分をカチオン化する工程（ここで、ｂ及びｃは任意の順番で実施してよい）；
あるいは：
（ａ）植物繊維及びカチオン性デンプン成分を含む組成物を用意する工程、及び
（ｂ）少なくとも植物繊維を表面改質する工程、
あるいは：
（ａ）植物繊維を含む組成物を用意する工程、
（ｂ）植物繊維を表面改質する工程、及び
（ｃ）改質した植物繊維組成物をカチオン性デンプン成分と混合する工程、
あるいは：
（ａ）表面改質された植物繊維及びデンプン成分を含む組成物を用意する工程、及び
（ｂ）デンプン成分をカチオン化する工程、を含む。
【００３３】
植物繊維（表面改質による）及び／又はデンプン成分の活性化には、一緒に又は別個にのいずれで実施する場合にも、ほんの一例として：加熱処理（例えば、クッキング、ジェットクッキング、乾燥又は半乾燥加熱処理、押し出し、ロール乾燥．．．）、機械的処理（例えば、乾式粉砕又は湿式粉砕）、化学処理（例えば、酸化）、及び／又は少なくともデンプン成分に関してはα化が含まれ得る。好ましくは、植物繊維及び／又はデンプン成分は両方クッキングされる。また、植物繊維は好ましくは粉砕される。粉砕される場合、植物繊維は、好ましくは平均粒径（Ｄ５０）３０〜５００μｍ、好ましくは３０〜２００μｍ、より好ましくは３０〜１００μｍの範囲で粉砕される。特定の実施形態によると、クッキングは、例えば、８０〜１８０℃、又は１００〜１４０℃の範囲の温度でのジェットクッキングからなる場合がある。
【００３４】
本発明の方法は、好ましくは、植物繊維及びデンプン成分間に、連結を形成させる（又は形成に連結させる）工程を更に含む。上記のように、この連結は直接的なものであっても、間接的なものであってもよい。好ましくは、植物繊維及びデンプン成分は静電相互作用により連結される。したがって、有望な実施形態によると、本発明の方法は、植物繊維及びデンプン成分を水中で接触させる工程を包含する。この工程は、有利には、デンプン成分と非繊維性材料との相互作用を予防するために、抄紙のウェットエンドにおいて、組成物の使用前に、すなわち、清浄な水の中で実施される。したがって、「清浄な水」は、一般的な意味を有するものとして解釈され、すなわち、排水又は高濃度でトラッシュを含む水（すなわち、白濁した水）を指すものではない。「清浄な水」は、滅菌水又は脱イオン水のいずれかであることを意味する必要はない（但し、言うまでもなくこのような「超清浄な」水を使用することもできる）。むしろ、典型的には新鮮な水又は単に「水道水」を指す。
【００３５】
したがって、本発明の特定の実施形態によると、抄紙のウェットエンドにおいて増強剤として使用するための組成物の製造方法が提供され、方法は、
（ａ）表面改質された植物繊維、及びカチオン性、好ましくは冷水可溶性のデンプン成分を用意する工程、及び
（ｂ）植物繊維及びデンプン成分を清浄な水中で混合し、植物繊維及びデンプン成分を連結させ、好ましくは静電相互作用により連結させる工程、を含む。
【００３６】
好ましい実施形態によると、デンプン成分及び植物繊維は、清浄な水中で接触させて、次にこれら２つの成分間で連結を形成させるために（すなわち、これらを相互作用させるために）クッキングする。したがって、例えば、好ましい実施形態によると、本発明は、抄紙のウェットエンドにおいて増強剤として使用するための組成物の製造方法を提供し、方法は、
（ａ）植物繊維及びカチオン性デンプン成分を用意する工程、
（ｂ）植物繊維及びデンプン成分を清浄な水に混合する工程、及び
（ｃ）工程（ｂ）で混合した水溶液を、好ましくは８０〜１８０℃に加熱する工程、を含む。
【００３７】
好ましくは、植物繊維及びデンプン成分は、高濃度で接触させる。「高濃度で」とは、植物繊維及びデンプン成分が、好ましくは乾燥固形分１〜３０％、より好ましくは乾燥固形分５〜２０％で混合されることを意味し、言うまでもなく、特定の実施形態では、乾燥固形分濃度は更に高くてもよい。理論に束縛されるものではないが、このような濃度では、植物繊維及びデンプン成分間の相互作用が促進されるものと考えられる。言うまでもなく、必要に応じて、使用前に組成物を希釈してもよく及び／又は更には組成物には任意の成分を加えてもよい。
【００３８】
製品及び製造方法
この方法により得ることのできる組成物は、増強剤としての使用法並びにそれらにより製造された紙製品としての使用法と合わせてすべて本発明の一部である。特に、本発明は、次の工程（ａ）及び（ｃ）を含む紙製品の製造方法を提供する：
（ａ）上記の通りの（すなわち上記方法のいずれかにより製造された）組成物を、セルロースパルプと接触させる工程；及び
（ｃ）工程（ａ）で得られたパルプから紙製品を製造する工程。
【００３９】
用語「セルロースパルプ」は、紙製品の製造にあたり製紙産業で典型的に使用される通りの、セルロース系繊維の水性懸濁物を指す。このようなパルプには、例えば、紙シート、板紙（厚紙又はダンボール）、及び梱包材又は収容材（ｃａｓｅ  ｍａｔｅｒｉａｌ）などの紙製品の製造に使用するのに好適な、任意の種類のパルプが含まれるものとして解釈される。パルプには、木質バージンパルプ、再生材料由来のパルプ、機械パルプなども包含され得る。パルプは漂白品であっても又は未漂白品であってもよく、及び再生材料を含有していても又は含有していなくてもよい。
【００４０】
好ましくは、パルプは再生材料（すなわち、再生セルロース繊維）を含む。再生材料には、回収され、使用の際に再パルプ化される任意の種類の古紙又は紙くず（「廃棄物」）が包含される。好適な廃棄物の例としては、例えば、粉砕された未使用の廃棄物及び／又は使用済みの廃棄物が挙げられる。再生材料は、使用前に、脱インク、漂白又は任意の他の処理をされても又はされなくてもよく、これらの材料には、既に１回以上再生されている材料も包含される。有望な実施形態によると、パルプは完全に再生材料から構成され得る。好ましくは、再生材料を少なくとも５０重量％、より好ましくは少なくとも７５重量％含み得る。
【００４１】
理論に束縛されることを望むものではないが、本発明の組成物は、再生材料を含む紙製品の製造に特に有用であると考えられる。特に、本発明の組成物は、再生材料を含む紙製品の製造時に、カチオンデンプン単独で使用した場合と比較して、より良好な湿潤強度及び乾燥強度（及びそれらの合成代替物と少なくとも同等の特性）を、濾水性、保水性又は他の重要なパラメータに悪影響を及ぼすことなく提供するものと考えられる。
【００４２】
特定の実施形態によると、本発明の組成物は、本発明の組成物が、パルプの乾燥重量に基づき０．２〜２０重量％、好ましくは０．５〜１０重量％、より好ましくは２〜６重量％セルロースパルプと接触するよう使用される。異なる表現で表すと、本発明の紙製品は、好ましくは、表面改質された植物繊維及びセルロース繊維を、１：５００〜１：４、より好ましくは１：１００〜１：２０、より好ましくは１：６０〜１：３０の重量比で含む。
【００４３】
本発明は、ここで、以降の非限定例により、より詳細に記載される。
【実施例】
【００４４】
導電率が４．７ｍＳ／ｃｍの１００％再生ＯＣＣ紙を使用して、複数の試験を実施した。各場合で、デンプン及び繊維材料は合わせてクッキングした後にパルプと混合した。次にＫｅｍｉｒａ製のｐｉｌｏｔ抄紙機（型式：長網抄紙機；抄紙幅：３０ｃｍ；ヘッドボックス濃度：０．２５〜０．５％、円形分配器（ｃｉｒｃｕｌａｒ  ｄｉｓｔｒｉｂｕｔｏｒ）；ワイヤー部には真空ホイル（ｖａｃｕｕｍ  ｆｏｉｌｓ）を取り付けた；ダブルプレス、ダブルフェルト式プレス部；油加熱乾燥シリンダ；機械速度：２．５ｍ／ｍｉｎ）により紙を製造し、試験した。
【００４５】
【表１】
2014523978.tif 000002
【００４６】
導電率が１１ｍＳ／ｃｍの（すなわち、汚染されている）１００％再生ＯＣＣ紙を使用し、更に試験を実施した。各場合で、デンプン及び繊維材料は合わせてクッキングした後にパルプと混合した。
【００４７】
【表２】
2014523978.tif 000003
【００４８】
すべての場合に、「デンプン」は、カーギルより入手可能な、置換度０．０４２の「ｔｙｐｅ  Ｃ＊Ｂｏｎｄ  ０５９４６」を使用し、「小麦繊維」は、平均粒径４３μｍの粉砕小麦ふすまであり、かつ「大豆繊維」は、平均粒径７５μｍの粉砕大豆さやであった。
【００４９】
方法
ＣＭＴは、標準試験法：ＤＩＮ  ＥＮ  ＩＳＯ７２６３に従い測定する。
ＳＣＴは、標準試験法：ＤＩＮ  ５４５１８に従い測定する。
破裂強度は、標準試験法：Ｍｕｌｌｅｎ  ＤＩＮ  ５３１４１  Ｐａｒｔ  １（Ｔａｐｐｉ  ４０３−ＯＭ−８５）に従い測定する。
引き裂き強さ（破断荷重及び裂断長）は、標準試験法：ＤＩＮ  ＥＮ  ＩＳＯ  １９２４−２に従い測定する。
【国際調査報告】
2014523978.tif 000004
2014523978.tif 000005